(57)【要約】【課題】  ローラ表面の離型性を向上させ、かつ離型性を長期間維持させることによって、未定着のトナーやインクに対して、ローラ表面への汚れを生じさせず、耐久性を有する耐汚染性搬送ローラを提供する。【解決手段】  耐久性を有する耐汚染性搬送ローラにおいて、ゴムローラ３の表面に記録紙の搬送力を持たせる粒子層４を設け、前記ゴムローラ３の表面及び前記粒子層４の表面に汚れ防止のための離型層５を形成するようにした。【選択図】  図１
2015090396.tif 000002
【特許請求の範囲】
【請求項１】
ゴムローラの表面に記録紙の搬送力を持たせる粒子層を設け、前記ゴムローラの表面及び前記粒子層の表面に汚れ防止のための離型層を形成することを特徴とする耐久性を有する耐汚染性搬送ローラ。
【請求項２】
請求項１記載の耐久性を有する耐汚染性搬送ローラにおいて、前記搬送ローラは定着装置以降に配置され、なかでも、画像形成直後に配置されることを特徴とする耐久性を有する耐汚染性搬送ローラ。
【請求項３】
請求項１又は２記載の耐久性を有する耐汚染性搬送ローラにおいて、前記離型層に耐摩耗性を有するフッ素樹脂を用いたことを特徴とする耐久性を有する耐汚染性搬送ローラ。
【請求項４】
請求項３記載の耐久性を有する耐汚染性搬送ローラにおいて、耐熱性の高いシリコーンゴムに焼成温度が低いフッ化エチレン・プロピレン（ＦＥＰ）を溶融成膜することを特徴とする耐久性を有する耐汚染性搬送ローラ。
【請求項５】
請求項３記載の耐久性を有する耐汚染性搬送ローラにおいて、耐熱性の高いシリコーンゴムに溶融ではなく、フッ素樹脂粒を固着することを特徴とする耐久性を有する耐汚染性搬送ローラ。
【請求項６】
請求項３記載の耐久性を有する耐汚染性搬送ローラにおいて、ゴムにフッ素樹脂（ＰＦＡ：ペルフルオロ  アルコキシフッ素樹脂）を溶融成膜することを特徴とする耐久性を有する耐汚染性搬送ローラ。
【請求項７】
請求項１又は２記載の耐久性を有する耐汚染性搬送ローラにおいて、前記粒子層にガラスビーズ又はセラミックを用いたことを特徴とする耐久性を有する耐汚染性搬送ローラ。
【発明の詳細な説明】
【技術分野】
【０００１】
本発明は、耐久性を有する耐汚染性搬送ローラに関するものである。
【背景技術】
【０００２】
近年、電子写真式複写機・プリンター等に用いられる画像形成直後の搬送ローラは、省スペース化、高速化によって、トナーやインクが未定着の状態で記録紙を送る必要がでてきている。さらに画質の向上や種々の紙質への対応、省エネなどの対応からトナーやインクも様々であり、画像形成直後の搬送ローラの表面は汚れが生じやすく、表面が汚れることによる搬送・送り精度への影響や記録紙へのトナーやインクの再転写などの問題があげられる。
【０００３】
図３は従来の搬送ローラの構成を示す模式図、図４はその搬送ローラの部分断面を示す模式図である。
【０００４】
これらの図において、１０１は搬送ローラ、１０２は芯金、１０３はゴムローラ、１０４はゴムローラ１０３の表面に設けられる粒子層である。
【０００５】
このように従来の搬送ローラは、搬送力（グリップ力）の付与及び汚れ対策として、ゴムローラ１０３の表面へ粒子層１０４の形成が行われている。粒子層１０４を形成することによって、記録紙への搬送力の向上とトナーやインクが未定着の記録紙との点接触による離型性の付与を目的としている。
【先行技術文献】
【特許文献】
【０００６】
【特許文献１】特開平７−５３０８４号公報
【特許文献２】特開２０００−３１３５４１号公報
【特許文献３】特開２００２−０３７４３９号公報
【特許文献４】特開２００３−２６７５８３号公報
【特許文献５】特開２００４−３０１２９３号公報
【特許文献６】特開平７−２０５５０８号公報
【特許文献７】特開２００１−３１５９８７号公報
【特許文献８】特開２００２−０８６０６４号公報
【特許文献９】特開２００４−０８１９８１号公報
【発明の概要】
【発明が解決しようとする課題】
【０００７】
本発明は、上記状況に鑑みて、ローラ表面及び粒子層表面の離型性を向上させ、かつ離型性を長期間維持させることによって、未定着のトナーやインクに対して、ローラ表面への汚れを生じさせず、耐久性を有する耐汚染性搬送ローラを提供することを目的とする。
【課題を解決するための手段】
【０００８】
本発明は、上記目的を達成するために、
〔１〕耐久性を有する耐汚染性搬送ローラにおいて、ゴムローラの表面に記録紙の搬送力を持たせる粒子層を設け、前記ゴムローラの表面及び前記粒子層の表面に汚れ防止のための離型層を形成することを特徴とする。
【０００９】
〔２〕上記〔１〕記載の耐久性を有する耐汚染性搬送ローラにおいて、前記搬送ローラは定着装置以降に配置され、なかでも、画像形成直後に配置されることを特徴とする。
【００１０】
〔３〕上記〔１〕又は〔２〕記載の耐久性を有する耐汚染性搬送ローラにおいて、前記離型層に耐摩耗性を有するフッ素樹脂を用いたことを特徴とする。
【００１１】
〔４〕上記〔３〕記載の耐久性を有する耐汚染性搬送ローラにおいて、耐熱性の高いシリコーンゴムに焼成温度が低いフッ化エチレン・プロピレン（ＦＥＰ）を溶融成膜することを特徴とする。
【００１２】
〔５〕上記〔３〕記載の耐久性を有する耐汚染性搬送ローラにおいて、耐熱性の高いシリコーンゴムに溶融ではなく、フッ素樹脂粒を固着することを特徴とする。
【００１３】
〔６〕上記〔３〕記載の耐久性を有する耐汚染性搬送ローラにおいて、ゴムにフッ素樹脂（ＰＦＡ：ペルフルオロ  アルコキシフッ素樹脂）を溶融成膜することを特徴とする。
【００１４】
〔７〕上記〔１〕又は〔２〕記載の耐久性を有する耐汚染性搬送ローラにおいて、前記粒子層にガラスビーズ又はセラミックを用いたことを特徴とする。
【発明の効果】
【００１５】
本発明によれば、特に、画像形成直後の搬送ローラに形成されたゴムローラの表面及び粒子層の表面に離型層を形成することにより、搬送ローラ表面のトナーやインク汚れを防ぎ、記録紙のグリップ力と併せて点接触による汚れ防止性を維持し、目的とする搬送ローラとしての耐久性を高めることができる。
【００１６】
また、形成する離型層に耐摩耗性に優れたフッ素樹脂を用いることによって、離型性（汚れ防止性）を維持することができる。
【図面の簡単な説明】
【００１７】
【図１】本発明の耐久性を有する耐汚染性搬送ローラの構成を示す模式図である。
【図２】本発明の耐久性を有する耐汚染性搬送ローラの部分断面を示す模式図である。
【図３】従来の搬送ローラの構成を示す模式図である。
【図４】従来の搬送ローラの部分断面を示す模式図である。
【発明を実施するための形態】
【００１８】
本発明の耐久性を有する耐汚染性搬送ローラは、ゴムローラの表面に記録紙の搬送力を持たせる粒子層を設け、前記ゴムローラの表面及び前記粒子層の表面に汚れ防止のための離型層を形成するようにした。
【実施例】
【００１９】
以下、本発明の実施の形態について詳細に説明する。
【００２０】
図１は本発明の耐久性を有する耐汚染性搬送ローラの構成を示す模式図、図２はその耐久性を有する耐汚染性搬送ローラの部分断面図を示す模式図である。
【００２１】
これらの図において、１は定着装置以降に配置され、特に、画像形成直後に配置されるのに好適な搬送ローラ、２は芯金、３はゴムローラ、４はゴムローラ３の表面に設けられる粒子層、５はゴムローラ３及び粒子層４の表面に形成される離型層である。
【００２２】
このように、ゴムローラ３の表面に記録紙の搬送力を持たせる粒子層４と、ゴムローラ３及び粒子層４の表面に汚れ防止のための離型層５を形成するようにしたので、記録紙のグリップ力と併せて点接触による汚れ防止性を維持し、目的とする搬送ローラとしての耐久性を高めることができる。
【００２３】
特に、定着装置以降に配置され、なかでも、画像形成直後に配置されるのに好適な搬送ローラを提供することができる。
【００２４】
また、離型層５としては耐摩耗性を有するフッ素樹脂を用いることがが望ましい。
【００２５】
さらに、粒子層４としてはガラスビーズ又はセラミックを用いることがが望ましい。
【００２６】
以下、本発明の具体的実施例を挙げて従来の比較例１，２との汚れ性対策効果の評価の比較を表１に示す。
【００２７】
下記の測定条件にて各ローラの接触角を測定し、汚れ性対策効果を確認した。
【００２８】
測定条件：使用液体：水、検滴重量：２μｌ、算出方式：（θ／２）法
【００２９】
【表１】
2015090396.tif 000003
比較例１の場合は、母材がゴム、表面処理は研磨のみ、接触角（°）は７３
比較例２の場合は、母材がゴム、表面処理は研磨＋セラミックコート、接触角（°）は８２であるのに対して、本発明の実施例の場合は、母材がゴム、表面処理は研磨＋セラミックコート（粒子層）＋フッ素樹脂コート（離型層）、接触角（°）は１１３である。
【００３０】
上記したように、本発明の搬送ローラの場合、粒子層としてのセラミックコート上に更に離型層としてのフッ素樹脂コートを形成するようにしたので、接触角（°）の値が大きく、汚れ性対策効果が高いことが確認できた。
【００３１】
なお、セラミックコートが施されたゴムの表面にフッ素樹脂コートを設けるようにすると、セラミックコートのみの場合よりも、さらに耐久性、耐汚れ性を向上させることができる。
【００３２】
また、成膜態様としては、例えば、
（１）耐熱性の高いゴム（例えば、シリコーンゴム）に焼成温度が低いフッ化エチレン・プロピレン（ＦＥＰ）を溶融成膜する。
【００３３】
（２）耐熱性の高いゴム（例えば、シリコーンゴム）に、溶融ではなく、フッ素樹脂粒を固着する。
【００３４】
（３）通常のゴムにフッ素樹脂（ＰＦＡ：ペルフルオロ  アルコキシフッ素樹脂）を溶融成膜する。
ことができる。
【００３５】
なお、本発明は上記実施例に限定されるものではなく、本発明の趣旨に基づき種々の変形が可能であり、これらを本発明の範囲から排除するものではない。
【産業上の利用可能性】
【００３６】
本発明の耐久性を有する耐汚染性搬送ローラは、ローラ表面の離型性を向上させ、かつ離型性を長期間維持させることによって、未定着のトナーやインクに対して、ローラ表面への汚れを生じさせず、耐久性に優れた汚れた対策搬送ローラとして利用することができる。
【符号の説明】
【００３７】
１    搬送ローラ
２    芯金
３    ゴムローラ
４    ゴムローラ表面に設けられる粒子層
５    ゴムローラ及び粒子層の表面に形成される離型層
【図１】
2015090396.tif 000004
【図２】
2015090396.tif 000005
【図３】
2015090396.tif 000006
【図４】
2015090396.tif 000007